(57)【要約】  無水マレイン酸でグラフトされたメタロセン線状低密度ポリエチレン（ｍＬＬＤＰＥ）または無水マレイン酸でグラフトされたメタロセン極低密度ポリエチレン（ｍＶＬＤＰＥ）とアルケンまたはオレフィンポリマー組成物のブレンドから生じる組成物。得られた無水マレイン酸でグラフトされた高分子組成物はアルミニウムフィルムなどの金属フィルムによく接着する。本組成物は流動学的特性も有し、その特性によって本組成物は共押出プロセスにおいて用いるのに効果的とされる。無水マレイン酸でグラフトされたプロピレンポリマー組成物を調製する方法も提供される。【特許請求の範囲】
【請求項１】
ポリオレフィンと、酸無水物でグラフトされた第２のポリオレフィン、酸無水物モノエステルでグラフトされたエチレンポリマー、またはその両方を含むか、またはそれらから製造された組成物であって、前記酸無水物が好ましくは無水マレイン酸、無水フマル酸、無水コハク酸またはそれらの２つ以上の組み合わせを含み、前記酸無水物モノエステルが好ましくは無水マレイン酸のモノエステル、無水コハク酸のモノエステル、無水フマル酸のモノエステル、無水コハク酸のモノエステルまたはそれらの２つ以上の組み合わせを含み、前記エチレンポリマーがメタロセン触媒型線状低密度ポリエチレン、メタロセン触媒型極低密度ポリエチレン、エチレンコポリマーまたはそれらの２つ以上の組み合わせであり、前記酸無水物でグラフトされた第２のポリオレフィンが約０．００１〜約５％、または約０．０１〜約４％または約０．１〜約４％で前記組成物中に存在し、前記酸無水物モノエステルでグラフトされたエチレンポリマーが約０．１〜約２０％、約０．５〜約１５％または約１〜約１０％で前記組成物中に存在する、組成物。
【請求項２】
前記ポリオレフィンと、好ましくは無水マレイン酸でグラフトされたエチレンポリマーである酸無水物でグラフトされた第２のポリオレフィンを含むか、またはそれらからから製造される、請求項１に記載の組成物。
【請求項３】
前記ポリオレフィンと、好ましくは無水マレイン酸でグラフトされたエチレンポリマーである酸無水物モノエステルでグラフトされたエチレンポリマーを含むか、またはそれらからから製造される、請求項１に記載の組成物。
【請求項４】
エチレンとアルキル（メタ）アクリレート、（メタ）アクリル酸、またはその両方から誘導された反復単位を好ましくは含むエチレンコポリマーを更に含み、前記エチレンコポリマーが、請求項１で特徴付けられたのと同じであるとともに好ましくは無水マレイン酸メチルエステルである酸無水物または酸無水物モノエステルから誘導された反復単位を任意選択的に含んでもよい、請求項１、２または３に記載の組成物。
【請求項５】
前記エチレンコポリマーが、エチレンとエチルアクリレートのコポリマー、エチレン、ｎ−ブチルアクリレートおよび無水マレイン酸のコポリマー、またはそれらの組み合わせである、請求項４に記載の組成物。
【請求項６】
前記酸無水物または酸無水物モノエステルが約３重量％以上、または約４重量％以上あるいは約６重量％以上で前記グラフトされたエチレンポリマー中に存在し、前記アルキル（メタ）アクリレートまたは（メタ）アクリル酸が約６重量％以下、または４重量％以下あるいは４重量％以下で前記組成物中に存在し、前記酸無水物でグラフトされた第２のポリオレフィンまたは前記酸無水物モノエステルでグラフトされたエチレンコポリマーが約０．５〜約５重量％、または約１〜約４重量％あるいは約１〜約２重量％で前記組成物中に存在する、請求項１、２、３、４または５に記載の組成物。
【請求項７】
請求項１、２、３、４、５または６に記載の組成物および金属化フィルムを含むか、またはそれらから製造される、フィルム。
【請求項８】
前記フィルムが多層フィルムであり、前記金属化フィルムが第１の層であり、前記組成物を含むフィルムまたは前記組成物から製造されたフィルムが第２の層であり、前記フィルムが好ましくは食品包装材料であり、前記食品包装材料が追加のポリプロピレンバリア層、ヒートシール可能な層またはその両方を任意選択的に含んでもよい、請求項７に記載のフィルム。
【請求項９】
金属化フィルムに対する第１のフィルムの粘着力を調節するための組成物の使用であって、第１のフィルムが、請求項１、２、３、４、５または６で特徴付けられた組成物を含むか、または前記組成物から製造される使用。
【請求項１０】
酸無水物または酸無水物モノエステルをポリオレフィンにグラフトするために有効な条件下で、有機過酸化物の存在下でポリオレフィンを酸無水物、酸無水物モノエステルまたはそれらの組み合わせと組み合わせることを含む、方法。
【発明の詳細な説明】
【技術分野】
【０００１】
本発明は、グラフトされたポリオレフィンを含む組成物、グラフトされたポリオレフィンを含む金属化組成物またはフィルム、グラフトされたポリオレフィンとエチレンコポリマーを含む組成物、金属化フィルムを製造する方法および食品包装材料などのそれらによる製品に関する。
【背景技術】
【０００２】
金属化フィルムは、アルミニウムなどの金属の層を上に（例えば真空により）沈着させた熱可塑性フィルムである。金属化フィルムは、水分バリアおよびガスバリアとして食品包装産業において用いられている。金属化フィルムは、熱可塑性フィルム成分としてポリエチレンテレフタレート（ＰＥＴ）などのポリエステルまたはポリプロピレン（ＰＰ）を含むことが可能である。ポリエチレン（ＰＥ）も時には金属化される。しばしば、金属化フィルムは、多層構造の中でポリエチレン（ＰＥ）、配向ポリプロピレン（ＯＰＰ）、配向ＰＥＴ（ＯＰＥＴ）、紙およびペーパーボードなどの他の材料と組み合わされる。これらの他の材料は、例えば、アビューズ（ａｂｕｓｅ）層またはシーラント層として機能し得る。金属化フィルムは印刷のための剛性および表面も提供し得る。従って、熱可塑性組成物に接着された金属化フィルム層と他の基材とを含む多層構造を包装フィルムとして用いることが可能である。用途は粉末ドリンクミックスパウチなどの多くの乾燥食品包装および非包装用途を含む。アビューズ層および／または印刷層の例には、配向ポリエチレンテレフタレート、ポリプロピレン、配向またはキャストされた高密度ポリエチレン（ＨＤＰＥ）、紙、ペーパーボードおよび二軸配向ナイロンが挙げられる。シーラントフィルムの例には、低密度ポリエチレン（ＬＤＰＥ）、エチレン／酢酸ビニル（ＥＶＡ）コポリマー、イオノマー（すなわち、部分中和エチレン／酸コポリマー）、線状低密度ＰＥ（ＬＬＤＰＥ）、および極低密度ＰＥ（ＶＬＤＰＥ）が挙げられる。
【０００３】
接着剤はフィルムの金属化表面を隣接層に接着させることが可能である。例えば、低密度ポリエチレン（ＬＤＰＥ）は接着剤層として用いられる。他の接着剤層には、エチレン酸コポリマーが挙げられる。例えば米国特許第６，１６５，６１０号明細書を参照すること。
【０００４】
ＬＤＰＥを用いる金属化フィルムへの基材の接着は、ポリエチレンの一部が酸化するように高い被覆温度（３００〜３３０℃）で処理することにより実行することが可能である。ＬＤＰＥの酸化は金属化表面への中程度の粘着力を提供する極性化学種を作り出す。
【０００５】
ＰＥフィルムを金属化フィルムに押出積層するためにＬＤＰＥを用いることに関わる問題は、金属化層ベースフィルムへの金属化層の粘着性力が経時的に「老化により低下する」ことである。例えば、金属化フィルムへのＬＤＰＥの粘着力は、初めはかつかつのみであるが、１週間〜数週間の期間で、密着強度は用途のためにもう機能しないレベルに低下することが多い。１つの説明は、老化がＬＤＰＥの二次結晶性に関連していることがある。積層プロセス中、ＬＤＰＥは非常に迅速に冷却され、殆ど一次結晶化は起き得ない。経時的に、小さい「二次」結晶が生じる場合がある。ＰＥが結晶化するにつれてＰＥは収縮する。収縮は結合に応力を加えるとともに剥離強度を下げ得る。真空蒸着金属化層とそのベースフィルムとの間の結合は構造の中で最も弱い結合である。
【発明の開示】
【発明が解決しようとする課題】
【０００６】
より極性のポリマーは、より極性でない材料より容易に金属化フィルムに接着する。金属化フィルムによく接着する極性ポリマーは、非極性ポリマーによく接着しない場合がある。従って、金属化フィルムと非極性ポリマーの両方に接着することを可能にする特性のバランスを提供する繋ぎ層が望ましい。
【０００７】
熱可塑性フィルム基材への粘着力を助長するために用いられる化学プライマはコストを増し、溶媒ベース系に関わる環境問題を引き起こす場合がある。プライマを用いずに金属化フィルムをフィルムまたはポリマーに接着させるための組成物または方法を開発することが望ましい。
【課題を解決するための手段】
【０００８】
本発明は金属化可能なアルケンまたはオレフィンポリマー組成物を含む。本組成物は、ポリオレフィンと酸無水物でグラフトされた第２のポリオレフィン、酸無水物モノエステルでグラフトされたエチレンポリマー、またはその両方を含むか、またはそれらから製造される。酸無水物は、無水マレイン酸、無水フマル酸、無水コハク酸またはそれらの２つ以上の組み合わせを含むことが可能である。酸無水物のモノエステルは、無水マレイン酸のモノエステル、無水コハク酸のモノエステル、無水フマル酸のモノエステル、無水コハク酸のモノエステルまたはそれらの２つ以上の組み合わせを含むことが可能である。酸無水物でグラフトされたエチレンポリマーは、約０．００１〜約５％、または約０．０１〜約４％または約０．１〜約４％で組成物中に存在することが可能であり、酸無水物モノエステルでグラフトされたエチレンポリマーは約０．１〜約２０％、約０．５〜約１５％または約１〜約１０％で組成物中に存在する。
【０００９】
本発明は、組成物とアルミニウムフィルムなどの金属化フィルムとを含むか、またはそれらから製造されたフィルムも含む。
【００１０】
本発明は、金属化フィルムを含む第１の層、上で開示された組成物を含む第２の層を含む包装フィルムも含む。
【００１１】
本発明は、水分および酸素の透過に対して保護することが可能である食品包装材料も提供する。食品包装材料は、包装フィルムまたは金属化ポリオレフィン（例えばプロピレン）層とポリオレフィンを含む１層以上の層を含むことが可能であるか、またはそれらから本質的になることが可能である。ここで、金属化ポリオレフィン層は、ポリオレフィンおよび無水マレイン酸（またはそのモノエステル）でグラフトされたｍＬＬＤＰＥ（メタロセン触媒型線状低密度ＰＥ）、無水マレイン酸（またはそのモノエステル）でグラフトされたｍＶＬＤＰＥ（メタロセン触媒型極低密度ＰＥ）、無水マレイン酸（またはそのモノエステル）でグラフトされたＬＬＤＰＥ、ＶＬＤＰＥ、ＵＬＤＰＥ、エチレンコポリマーまたはそれらの２つ以上の組み合わせを含むか、あるいはそれらから製造される。包装材料は、好ましくは追加のポリプロピレンバリア層とヒートシール可能な層を有する。
【００１２】
本発明は、無水マレイン酸でグラフトされたポリオレフィン組成物またはそのフィルムを製造するために用いることが可能である方法も含む。本方法は、ポリオレフィンに酸無水物をグラフトするために有効な条件下で、有機過酸化物の存在下でポリオレフィンと酸無水物を組み合わせることを含むか、またはポリオレフィンと酸無水物を組み合わせることから本質的になる。
【発明を実施するための最良の形態】
【００１３】
「金属化可能な」は金属に効果的に結合できることを意味する。酸無水物は、あらゆる酸無水物、そのモノエステルまたはそれらの組み合わせを含むことが可能である。酸無水物の例には、無水マレイン酸、無水マレイン酸のモノエステル、無水コハク酸、無水コハク酸のモノエステル、無水フマル酸、無水フマル酸のモノエステルまたはそれらの２つ以上の組み合わせが挙げられる。
【００１４】
ポリオレフィンは、オレフィンから誘導された反復単位を含むあらゆるポリマーを含むことが可能であり、ポリオレフィンには、ポリエチレン、ポリプロピレン、ポリブチレン、ポリイソブチレン、およびこれらのポリオレフィンのいずれかのコポリマーが挙げられる。これらのコポリマーは、ブテン、ヘキセン、オクテン、デセン、ドデセンまたはそれらの２つ以上の組み合わせを含むコモノマーを含むことが可能である。
【００１５】
例えば、ポリプロピレン（ＰＰ）ポリマーは、プロピレンのホモポリマー、ランダムコポリマー、ブロックコポリマーおよびターポリマーを含む。プロピレンのコポリマーは、プロピレンと、エチレン、１−ブテン、２−ブテンおよび種々のペンテン異性体などの他のオレフィンとのコポリマー、好ましくはプロピレンとエチレンのコポリマーを含む。プロピレンのターポリマーは、プロピレンとエチレンと１種の他のオレフィンのコポリマーを含む。統計的コポリマーとしても知られているランダムコポリマーは、プロピレン対コモノマーのフィード比に対応する比で高分子鎖全体を通してプロピレンとコモノマーが無秩序に分配されるポリマーである。ブロックコポリマーは、プロピレンホモポリマーからなる鎖セグメントおよび例えばプロピレンとエチレンのランダムコポリマーからなる鎖セグメントから構成される。「ポリプロピレン」は上述したプロピレンを含むポリマーのいずれかまたは全部を意味する。ＰＰは、チーグラーナッタ触媒系などの周知されたプロセスによって製造することが可能である。そのプロセスが周知されているので、その説明を簡略のためにここで省略する。
【００１６】
例は、約１重量％〜約６重量％の間のエチレンモノマーの低いレベルを有するプロピレンとエチレンのコポリマーも含む。アルミニウムへのポリプロピレンの粘着力を改善する意図した効果をもたらす変性ポリプロピレン組成物の追加の例を表３で提示している。
【００１７】
エチレンポリマーは、ＨＤＰＥ、ＬＬＤＰＥ、ＶＬＤＰＥ、超低密度ポリエチレン（ＵＬＤＰＥ）、ＬＤＰＥ、ｍＬＬＤＰＥ、ｍＶＬＤＰＥ、エチレンコポリマーまたはそれらの２つ以上の組み合わせであることが可能である。ＰＥは、周知されたチーグラーナッタ触媒型重合（例えば、米国特許第４，０７６，６９８号明細書および米国特許第３，６４５，９９２号明細書参照）、メタロセン触媒型重合（例えば、米国特許第５，１９８，４０１号明細書および米国特許第５，４０５，９２２号明細書）を含む様々な方法によって、そしてラジカル重合によって調製することが可能である。ポリエチレンポリマーは、ＨＤＰＥ、ＬＬＤＰＥ、極低密度ポリエチレンまたは超低密度ポリエチレン（ＶＬＤＰＥまたはＵＬＤＰＥ）およびＬＤＰＥを含むことが可能である。ポリエチレンの密度は０．８６５ｇ／ｃｃ〜０．９７０ｇ／ｃｃの範囲である。「ポリエチレン」は、上述したエチレンを含むポリマーのいずれかまたは全部を意味する。
【００１８】
酸無水物でグラフトされたエチレンポリマーまたは酸無水物モノエステルでグラフトされたエチレンポリマーは、当業者に知られているいかなる手段によっても製造することが可能である。例えば、グラフトは、二軸スクリュー押出機の中でラジカル開始剤と酸無水物またはそのモノエステルの両方の存在下でのポリオレフィンの溶融押出によってもたらすことが可能である。酸無水物（例えば無水マレイン酸）官能基が上にグラフトされている高分子主鎖は、ＬＬＤＰＥ、ＶＬＤＰＥ、ｍＬＬＤＰＥ、ｍＶＬＤＰＥまたはそれらの２つ以上の組み合わせなどの上で開示したあらゆるポリオレフィンのどれかであることが可能である。
【００１９】
酸無水物または酸無水物モノエステルは、約３．０重量％以上、約４重量％以上、約５重量％以上、約６重量％以上または約７重量％以上の酸無水物または酸無水物モノエステルの濃度に基づいて組成物中に存在することが可能である。
【００２０】
金属の薄いフィルムに結合する金属化可能な組成物は、エチレンコポリマーから製造することが可能であるか、またはエチレンコポリマーを含むことが可能である。金属フィルムは、好ましくは真空蒸着アルミニウム層である。
【００２１】
エチレンコポリマーは、エチレンと、不飽和カルボン酸、不飽和カルボン酸の塩、（メタ）アクリレートまたはＣ1〜Ｃ8アルキル（メタ）アクリレートなどの不飽和カルボン酸のエステル、またはそれらの２つ以上の組み合わせから誘導されたポリマー単位（反復単位）を含むことが可能である。「アルキル（メタ）アクリレート」は、アルキルアクリレート、アルキルメタクリレートまたはその両方を含むことが可能である。「（メタ）アクリル酸」は、アクリル酸、メタクリル酸またはその両方を含むことが可能である。例えば、メチル（メタ）アクリレートは、メチルメタクリレートまたはメチルアクリレートのどちらも意味することが可能である。
【００２２】
アルキルアクリレートの例には、メチルアクリレート、エチルアクリレートおよびブチルアクリレートが挙げられる。例えば、「エチレン／メチルアクリレート（ＥＭＡ）は、エチレンとメチルアクリレート（ＭＡ）のコポリマーを意味する。「エチレン／エチルアクリレート（ＥＥＡ）」は、エチレンとエチルアクリレート（ＥＡ）のコポリマーを意味する。「エチレン／ブチルアクリレート（ＥＢＡ）」は、エチレンとブチルアクリレート（ＢＡ）のコポリマーを意味し、ｎ−ブチルアクリレートとイソブチルアクリレートの両方およびそれらの２つ以上の組み合わせを含む。
【００２３】
エチレンとアクリレートのコポリマーは周知されている。「エチレンアクリレートコポリマー」は、エチレンアクリル酸エステルコポリマーとも呼んでよい。それらのコポリマーは、２つの高圧ラジカルプロセス：チューブラープロセスまたはオートクレーブプロセスから製造することが可能である。この２つのプロセスから製造されたエチレンアクリレートコポリマーの相違は、例えば、「Ｈｉｇｈ  Ｆｌｅｘｉｂｉｌｉｔｙ  ＥＭＡ  ｍａｄｅ  ｆｒｏｍ  ｈｉｇｈ  ｐｒｅｓｓｕｒｅ  ｔｕｂｕｌａｒ  ｐｒｏｃｅｓｓ」，Ａｎｎｕａｌ  Ｔｅｃｈｎｉｃａｌ  Ｃｏｎｆｅｒｅｎｃｅ−Ｓｏｃｉｅｔｙ  ｏｆ  Ｐｌａｓｔｉｃｓ  Ｅｎｇｉｎｅｅｒｓ（２００２），６０ｔｈ（Ｖｏｌ．２），１８３２−１８３６に記載されている。チューブラープロセスから製造されたエチレンアクリレートコポリマーは本発明において好ましい。
【００２４】
エチレンコポリマーは、一酸化炭素、グリシジルアクリレート、グリシジルメタクリレートおよびグリシジルビニルエーテルまたはそれらの２つ以上の組み合わせなどのもう１種のコモノマーも含むことが可能である。
【００２５】
エチレンコポリマーは、約１５〜約４０重量％または約１８〜約３５重量％のアクリレートコモノマーを含んでもよい。アクリレートコモノマーを増やすとゴム弾性特性を改善する場合があり、コポリマーの粘着性を増す場合がある。エチレンコポリマーは、ＡＳＴＭ  Ｄ−１２３８、条件Ｅ（１９０℃、２１６０グラムの分銅）で測定して、約０．１〜約１００ｇ／１０分、または約０．５〜約２０ｇ／１０分のメルトインデックス（ＭＩ）を有してもよい。
【００２６】
エチレンコポリマーは、エチレンと、（メタ）アクリル酸、マレイン酸、フマル酸、無水マレイン酸、無水フマル酸、マレイン酸モノエステル、フマル酸モノエステルまたはそれらの２つ以上の組み合わせなどの不飽和カルボン酸から誘導された反復単位を含む酸コポリマーも含む。「（メタ）アクリル酸」は、アクリル酸、メタクリル酸またはそれらの組み合わせを意味する。例えば、「エチレン／メタクリル酸（ＥＭＡＡ）」は、エチレン（Ｅ）とメタクリル酸（ＭＡＡ）のコポリマーを意味する。「エチレン／アクリル酸（ＥＡＡ）」は、エチレンとアクリル酸（ＥＡＡ）のコポリマーを意味する。２種以上のコモノマーの例も含まれる。例えば、「エチレン／イソブチルアクリレート／メタクリル酸（Ｅ／ｉＢＡ／ＭＡＡ）は、エチレン（Ｅ）、イソブチルアクリレート（ｉＢＡ）およびメタクリル酸（ＭＡＡ）のターポリマーを意味する。酸コポリマーは、酸あるいは二酸の無水物またはモノエステルから誘導された反復単位約１〜約２５モル％を含むことが可能である。
【００２７】
エチレン酸コポリマーに導入された（メタ）アクリル酸コモノマーは、全コポリマーの０．０１または５重量％からほぼ４０重量％に至るまで変わることが可能であるか、あるいは５〜３０重量％または１０〜２５重量％のように遙かにより高いことが可能である。酸コポリマーは、Ｃ1〜Ｃ8アルキルアクリレートによるアルキル基を有するアルキルアクリレートの１０重量％以下も含んでよい。
【００２８】
あるいは、エチレンコポリマーに導入されたアルキル（メタ）アクリレートコモノマーまたは（メタ）アクリル酸コモノマーは、約０．０１から約３０重量％まで、１〜２５重量％まで、あるいは１〜１０重量％まで変わることが可能である。あるいは、ｎ−ブチルアクリレートなどのアルキル（メタ）アクリレートまたは（メタ）アクリル酸は、約６重量％以下、または約５重量％以下、または約４重量％以下、または約３重量％以下、または１重量％以下でさえも存在するポリマーに導入することが可能である。
【００２９】
エチレン酸コポリマーおよびそれらの調製方法は、米国特許第３，２６４，２７２号明細書、米国特許第３，４０４，１３４号明細書、米国特許第３，３５５，３１９号明細書および米国特許第４，３２１，３３７号明細書で開示されたように技術上周知されている。本明細書における本発明において用いるために適する商用酸コポリマーは、商標Ｎｕｃｒｅｌ（登録商標）でのＥ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，ＤＥ（ＤｕＰｏｎｔ）を含む種々の供給業者から入手できる。
【００３０】
エチレン酸コポリマーは直接コポリマーまたはグラフトされたコポリマーであってもよい。「直接コポリマー」は、モノマーが既存ポリマー鎖上で重合されるグラフトされたコポリマーとは異なり同時に一緒にモノマーを重合することにより製造されたコポリマーである。直接酸コポリマーまたはグラフトされた酸コポリマーが金属イオンによる中和によってイオン化されたカルボン酸基約０．０００１〜約９０％を有する時、これらはイオンコポリマー、すなわち「イオノマー」と呼ばれ、それらは、架橋ポリマーの固体状態特性および非架橋熱硬化性ポリマーの溶融二次加工適性を有する。商用イオノマーはＤｕＰｏｎｔ製のＳｕｒｌｙｎ（登録商標）イオノマーを含む。
【００３１】
酸コポリマーまたはイオノマーは、好ましくは約５〜約５０重量％、より好ましくは約１０〜約３０重量％、最も好ましくは約８〜約１５重量％の範囲の量で存在する。酸コポリマーは、好ましくは約４〜約２５重量％の酸、より好ましくは約８〜約１５重量％の酸を含む。酸コポリマーは、０．１〜５００グラム／１０分、好ましくは１〜１００グラム／１０分、最も好ましくは１〜３０グラム／１０分のメルトインデックスを有してもよい。
【００３２】
イオノマーは、約１〜１００ｇ／１０分または約０．５〜２０ｇ／１０分のメルトインデックスを有してもよく、約４〜約２５重量％または約８〜約１５重量％の酸を有する酸コポリマーから誘導されてもよく、約２０〜約７０重量％の範囲の中和度を有してもよい。
【００３３】
酸無水物でグラフトされたエチレンポリマーまたは酸無水物モノエステルでグラフトされたエチレンポリマーは、約０．５〜約５重量％、約１〜約４重量％または約１〜約２重量％の範囲の酸無水物または酸無水物モノエステルの濃度で存在することが可能である。
【００３４】
食品包装材料などの多層バリアフィルムは、金属化可能な層として上で開示した高分子組成物を含む層を含むことが可能である。例えば、層１は、アルミニウム、銅、銀、クロム、金、それらの２種以上の合金、またはそれらの２つ以上の組み合わせなどの真空蒸着金属によって製造してもよい薄い金属フィルムであることが可能である。この層は酸素および水分に対するバリアとして機能してもよい。層２は金属化可能な高分子層であることが可能である。この層は、ポリオレフィンと酸無水物でグラフトされた第２のポリオレフィンとを含む金属化可能な高分子組成物などの上で開示された金属化可能な高分子組成物を含むことが可能である。層２は約１０〜約２５μの厚さを有することが可能である。第３の層は層２に接着させることが可能であり、ポリプロピレンなどのポリオレフィンを含む。第３の層はバリアとして機能することが可能であり、約１０〜約２５μの厚さを有することが可能である。層４は層３に接着させることが可能である。第４の層１６はヒートシール可能なポリオレフィン層であることが可能である。ポリオレフィンは、ポリプロピレン、ポリプロピレン／ポリエチレンコポリマー、エラストマー、ポリプロピレン／ブテン−１コポリマー、ポリプロピレン／ポリエチレン／ブテン−１ターポリマー、ポリケトンまたはそれらの２つ以上の組み合わせであってもよい。
【００３５】
１層以上の層は１種以上の添加剤も含有することも可能である。添加剤の例には、粘着防止剤、帯電防止剤、摩擦係数調節剤、加工助剤、着色剤および透明剤が挙げられる。これらは技術上周知された添加剤である。
【００３６】
多層フィルムの露出層または最外層を表面処理して、印刷インキ、接着剤および塗料に対してフィルムを受理性にすることが可能である。これらの表面処理層は他のフィルムまたは表面上に後で貼合わせてもよい。表面処理は、コロナ放電処理または火炎処理などの技術上知られているいずれかの方法によって実施することが可能である。
【００３７】
任意選択的に、塗料をフィルムの露出層または最外層の一方または両方に被着させて貼合わせを促進してもよい。塗料材料を塗布する前に、フィルムをプライマ層で表面処理してもよいか、または下塗してもよい。塗料の例には、アクリル塗料およびＰＶＤＣ（ポリ塩化ビニリデン）塗料が挙げられる。ビニルアルコールポリマーも塗料組成物として用いてよい。適切なプライマ材料はポリ（エチレンイミン）およびエポキシプライマなどである。
【００３８】
フィルムの外面は上述したように処理してフィルムの表面エネルギーを高めてもよく、従って、塗料層がフィルムに強く接着性であってもよく、よって塗料がフィルムから剥がれる可能性または塗料がフィルムから剥がされる可能性を減らすことを確実にしてもよい。この処理は、例えば、フィルム塩素化、すなわち、水性塩素へのフィルム表面の暴露；、クロム酸などの酸化剤による処理、ホットエアー処理または蒸気処理およびコロナ処理などの既知の技術を用いて実行することが可能である。コロナ処理は、距離を取った一対の電極の間にフィルムを通しつつ高電圧コロナ放電にフィルム表面をさらすことを含む。フィルム表面のコロナ処理後、次に、塗料組成物をフィルム表面に被着させる。
【００３９】
処理表面または未処理表面は、適する接着剤、例えば、低密度ポリエチレン、エチレンメタクリレートコポリマーなどのホットメルト接着剤およびポリ塩化ビニリデンラテックスなどの水性接着剤などと合わせて貼合わせてもよい。
【実施例】
【００４０】
好みの変性剤（表２）のペレットを好みのベース樹脂（表１）のペレットにブレンドし、異なるフィード材料を分流するために適切なブロックを備えた押出ダイを用いて、３種の異なる樹脂を押し出しできる少なくとも３つの押出機を備えたフィルムキャスティングラインの押出機にペレットブレンドを直接フィードすることにより、金属化可能なポリプロピレン組成物を得た。このように、２種の異なるポリプロピレン（ＰＰ）樹脂を表２に記載された２３種の異なるＰＰ変性剤により変性した。変性剤のレベルの増加への粘着力応答を示すために、ＰＰベース樹脂を場合によって２つ以上の異なるレベルで変性した。
【００４１】
2008545051.tif 000002
(1)：ＣｈｉｓｓｏのＦＷ４ＢＭ、プロピレン、エチレンおよびブテンのターポリマー
(2)：Ｄｏｗの６Ｄ８１、プロピレンとエチレンのコポリマー
【００４２】
2008545051.tif 000003
【００４３】
(1)：ポリプロピレンホモポリマー
(2)：プロピレンとエチレンのコポリマー
(3)：ＥＮＧＡＧＥ（登録商標）８１８０、エチレンとオクテンのコポリマー
(4)：ＥＮＧＡＧＥ（登録商標）８１８０、ＤｕＰｏｎｔ  Ｄｏｗ  Ｅｌａｓｔｏｍｅｒｓから得られるエチレンとオクテンのコポリマー
(5)：ＥＮＧＡＧＥ（登録商標）８４１１、ＤｕＰｏｎｔ  Ｄｏｗ  Ｅｌａｓｔｏｍｅｒｓから得られるエチレンとオクテンのコポリマー
(6)：Ｄｏｗの６Ｄ２０、プロピレンとエチレンのコポリマー
(7)：Ｓｕｒｌｙｎ（登録商標）ＲＸ１０１４は、１０．５重量％のアクリル酸（ＡＡ）および１５．５重量％のｎ−ブチルアクリレートから誘導された単位を含むイオノマーである。
(8)：Ｓｕｒｌｙｎ（登録商標）ＲＸ１０１８は、６．２重量％のアクリル酸（ＡＡ）および２８．０重量％のｎ−ブチルアクリレートから誘導された単位を含むイオノマーである。
(9)：Ｅｌｖａｌｏｙ（登録商標）４９２４は、ＤｕＰｏｎｔ製のエチレン／酢酸ビニル／一酸化炭素のターポリマーである。
(10)：Ｅｌｖａｌｏｙ（登録商標）ＨＦ４４１は、ＤｕＰｏｎｔ製のエチレン／ｎ−ブチルアクリレートおよび一酸化炭素のターポリマーである。
(11)：Ｂｙｎｅｌ（登録商標）２００２は、エチレン／エチルアクリレート／アクリル酸のターポリマーである。
(12)：Ｌｏｔａｄｅｒ２２１０は、ＡｔｏＦｉｎａ製のエチレン／ブチルアクリレート（６％）および無水マレイン酸（２．６％）のターポリマーである。
(13)：Ｌｏｔａｄｅｒ３４１０は、ＡｔｏＦｉｎａ製のエチレン／ブチルアクリレート（１８％）および無水マレイン酸（３％）のターポリマーである。
(14)：ＬＯＴＡＮＤＥＲ  ＴＸ８０３０は、ＡｔｏＦｉｎａ製のエチレン／ブチルアクリレート（１２．５％）および無水マレイン酸（２．５％）のターポリマーである。
(15)：Ｌｏｔａｄｅｒ  ＡＸ８８４０は、ＡｔｏＦｉｎａ製のエチレン／グリシジルメタクリレート（８％）コポリマーである。
(16)：Ｏｒｅｖａｃ９３１４は、ＡｔｏＦｉｎａ製のエチレン／酢酸ビニル／無水マレイン酸のターポリマーである。
(17)：ＦＵＳＡＢＯＮＤ（登録商標）ＥＰ１０２１は、エチレンとＭＡＭＥ（無水マレイン酸モノエステル、９．５％）のコポリマーである。
(18)：ＦＵＳＡＢＯＮＤ（登録商標）Ａ  ＥＢ５６０Ｄは、ＥＰ１０２１とＥｌｖａｌｏｙ（登録商標）ＡＣ３４２７のブレンドである。
(19)：Ｌｏｔａｄｅｒ４２１０は、ＡｔｏＦｉｎａ製のエチレン／ブチルアクリレート（６％）／無水マレイン酸（３．８％）のターポリマーである。
(20)：グラフトされた無水マレイン酸％の含有率
【００４４】
３層構造の中で金属化可能なＰＰ層として用いられる変性ＰＰの組成は、「Ｔｏｐ層」の下の欄で表３に記載されている。
【００４５】
2008545051.tif 000004
【００４６】
2008545051.tif 000005
【００４７】
(a)：この欄はフィルム構造を指定している。
(b)：トップ層ポリマー含有率（括弧内は重量％）は、フィルムＦ１（１００）、Ｆ２〜Ｆ３（８０）、Ｆ４〜Ｆ１３（８４）、Ｆ１４およびＦ１７〜２４（９２．５）、Ｆ１３（９０）、Ｆ１５（９０）、Ｆ２５〜Ｆ３４およびＦ３９（９０）、Ｆ３５（９４）、Ｆ３６（７８）、Ｆ３７（９５．６）、Ｆ３８（９２．９）、Ｆ４０（９６．８）、Ｆ４１（９４．９）、Ｆ４２（９２．８）、Ｆ４３（９８．３）、Ｆ４４（９７．３）、Ｆ４５（９６．２）、Ｆ４６（９４．９）、Ｆ４７（９１．６）、Ｆ４８（８６．６）、Ｆ４９（８１．１）、Ｆ５０（９７．９）、Ｆ５１（９６．６）、Ｆ５２（９５．３）、Ｆ５３（９４．９）およびＦ５４（８４）であった。変性剤は残りを構成した（１００％まで）。この欄はベース樹脂を指定している。
(c)：この欄は変性剤組成物を指定している。
(d)：ＶＭ−ｃＰＰフィルム（３層ＰＰベースフィルム、トップ層は変性ＰＰから製造、コア層は５Ｄ９８ホモ−ＰＰから製造、底層は６Ｄ２０ｃｏＰＰから製造）
【００４８】
コア層としてＤｏｗの５Ｄ９８ホモ−ＰＰおよび裏地層としてＤｏｗの７Ｃ０６衝撃変性ＰＰまたはＤｏｗの６Ｄ２０ｃｏＰＰを用いる３層フィルムにおいて、８インチ（約２０ｃｍ）の共押出キャスティングラインを用いて各変性ＰＰ組成物を共押出した。各フィルム構造を約４１〜４５ダイン／ｃｍまで最初にコロナ処理し、その後、アルミニウム（厚さ約２００ｎｍの層）で金属化した。ＤｕＰｏｎｔから入手できるエチレン酸コポリマーであったＮｕｃｒｅｌ（登録商標）フィルムにアルミニウムトップ層をダブルバーヒートシーラーを用いてヒートシール後に沈着アルミニウムへの金属化可能層の粘着力を評価した。幅１インチ（２．５４ｃｍ）の細片をヒートシールされた基材から切り抜き、剥離を手で開始し、アルミニウム／変性−ＰＰ界面での剥離強度をＩｎｓｔｒｏｎによって測定した。すべての金属化３層ＰＰフィルム構造内の粘着力性能を表３に示している。各金属化３層ＰＰフィルム構造の性能を、ｇ／ｉｎ剥離力における剥離強度下で表３に記載している。完全機能性剥離強度のために「許容できる」最小値は、既存の商用フィルムを基準にして１３０ｇ／ｉｎである。
【００４９】
フィルムＦ１、Ｆ２およびＦ３は、無水マレイン酸でグラフトされたＰＰを用いるトップＰＰ層の変性の影響を例示している。それは、目標粘着力を満たすために不適切であった。コロナ処理が粘着力を強化したことも非常に早期に確立された。そして表３に示したすべての実施例に関して、金属化の前に３層ＰＰフィルムをコロナ処理した。
【００５０】
表３に提示した粘着力は、１３０ｇ／ｉｎの最小粘着力目標を満たしたか、越した幾つかのフィルム構造およびそうできなかった幾つかのフィルム構造を含んでいた。まとめると、これらの実施例は、アルミニウムへの変性ＰＰの良好な粘着力をもたらした変性剤およびもたらさなかった変性剤のタイプの点で以下を開示している。
【００５１】
有効な変性剤：
ＭＡＨ−ｇ−ｍＶＬＤＰＥ（Ｍ３〜Ｍ６、Ｍ１９、Ｍ２０）、Ｍ４〜ＭＦ１１、ＭＦ３６〜ＭＦ４４。
Ｅ／ＭＡＭＥコポリマー（Ｍ２１）、ＭＦ４６〜ＭＦ４８。
Ｅ／ＭＡＭＥコポリマー＋ＥＬＶＡＬＯＹ（登録商標）ＡＣ（Ｍ２２）、ＭＦ４９〜ＭＦ５１およびＥ／ｎＢＡ／ＭＡＨターポリマー（Ｍ２３）、ＭＦ５２〜ＭＦ５５。
【００５２】
有効でない変性剤
ｃｏＰＰ／ｍＶＬＤＰＥｃｏ−ＭＡＨグラフト（Ｍ７）、ＭＦ１２、ＭＦ１３、ＭＦ１６、ＭＦ１７。
Ｅ／ｎＢＡ／ＡＡターポリマー（Ｍ８、Ｍ９）、ＭＦ１８、ＭＦ１９、ＭＦ２７、ＭＦ２８。
Ｅ／ＶＡ／ＣＯターポリマー（Ｍ１０）、ＭＦ２０、ＭＦ２９。
Ｅ／ｎＢＡ／ＣＯターポリマー（Ｍ１１）、ＭＦ２１、ＭＦ３０。
Ｅ／ＭＡ／ＡＡターポリマー（Ｍ１２、Ｍ１３）、ＭＦ２２、ＭＦ２３。
Ｅ／ｎＢＡ／ＭＡＨターポリマー（Ｍ１４、Ｍ１５）、ＭＦ２４、ＭＦ２５、ＭＦ３１、ＭＦ３２、ＭＡＨ３．０％以下、ｎＢＡ６％超。
Ｅ／ＥＡ／ＭＡＨターポリマー（Ｍ１６）、ＭＦ２６、ＭＦ３３。
Ｅ／ＧＡコポリマー（Ｍ１７）、ＭＦ３４。および
Ｅ／ＶＡ／ＭＡＨターポリマー（Ｍ１８）、ＭＦ３５。
【００５３】
金属化高分子組成物の調製
４インチ×４インチ（約１１ｃｍ×１１ｃｍ）の寸法の正方形フィルムクーポンを真空金属化チャンバー内で処理した。真空系を２×１０-5トルにポンプで下げ、アルミニウムを加熱して５Å／秒の速度で２００オングストロームの厚さに表面フィルム上に沈着させた。沈着したアルミニウム層の厚さは、前もって確立した相関を用いて表面抵抗または光透過のいずれかによって決定した。両方は当業者に周知された方法である。
【００５４】
多層金属化高分子フィルムの調製
粘着力性能評価用のフィルムは、３樹脂フィードと合わせて実験するために構成された３つの押出機、幅８インチのＫｉｌｌｉｏｎキャストロール装置およびＣｌｏｅｒｅｎ８インチ（５ベーン）キャストフィルムダイを備えたパイロット規模の共押出ライン上にキャスティングした。
ダイ構成：ＡＡＢＢＣセレクタープラグ
Ａ：直径１  ３／４インチのＮＲＭ一軸スクリュー押出機、内層のために選択された材料をフィードする。
Ｂ：直径１．０インチのＤＡＶＩＳ標準一軸スクリュー、コア層として選択された材料をフィードする。
Ｃ：直径１  １／４インチのＷａｙｎｅ一軸スクリュー押出機、変性ＰＰ組成物をフィードする。
全ライン速度：２０ｆｐｍ（９．１メートル／分）
全フィルム厚さ：３ミル（約０．００８ｃｍ）
用いた温度を以下の表４で示している。
【００５５】
2008545051.tif 000006
【００５６】
2008545051.tif 000007
【００５７】
３層キャストフィルムを後でコロナ処理した。ライン速度１００ｆｔ／分（４５．５ｍｐｍ）で４１ダイン／ｃｍ2の最終表面エネルギーを得るためにコロナ処理パラメータを設定した。
【００５８】
用いた粘着力試験
以下の方法を用いて、高分子金属化可能層の真空蒸着アルミニウムフィルムへの粘着力を測定した。幅２×１インチ（５．１×２．５４）の別個に加熱されたシール用バーを有するＳｅｎｃｏｒｐ  Ｓｙｓｔｅｍｓヒートシーラーを用いて、アルミニウム層上で真空金属化クーポンをＮｕｃｒｅｌ（登録商標）９０３フィルムに最初にヒートシールした。Ｎｕｃｒｅｌ（登録商標）フィルムを０．５秒の保圧時間にわたって４０ｐｓｉ／１３５℃（１ｐｓｉ＝０．２７５ＭＰａ）下でシールした。剥離を変性ＰＰ／アルミニウム界面で開始し、その後、１２インチ／分（３０５ｃｍ／分）の顎速度で、周囲条件下でＩｎｓｔｒｏｎメカニカルテスターを用いて剥離力を測定した。結果をｌｂ．ｆｔ／インチで報告した。
【国際調査報告】
2008545051.tif 000008
2008545051.tif 000009